(57)【特許請求の範囲】
【請求項１】
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
少なくとも一つの前記光透過性導電層（Ｃ）が、前記光透過性支持層（Ａ）の少なくとも一方の面に、少なくとも中間層（Ｂ）を介して配置されている光透過性導電性フィルムであって、
前記中間層（Ｂ）の前記光透過性導電層（Ｃ）と対向する面の表面形状が以下の特性を示すことを特徴とする光透過性導電性フィルム：
白色干渉顕微鏡により測定された表面形状を微分解析した微分画像において、
不規則な網目構造が得られ、かつ
以下の工程（１）〜（３）により求められる平均直径Ｚが、３０μｍ〜２００μｍである：（１）該網目によって囲まれる領域に内接する真円を、直径が最大となり、かつ複数の真円を配置できるときは境界内に最も密に充填されるように配置する工程；
（２）前記工程（１）により配置された真円の群の合計面積（Ｘ）を求め、該真円のうち直径が小さいものから順に、それらの合計面積（Ｙ）が前記合計面積（Ｘ）の２０％を超えるまで並べる工程；及び
（３）前記（２）により並べられた真円の群を除外した、残りの真円の群の直径を算術平均して平均直径Ｚを求める工程。
【請求項２】
前記網目構造を構成する線の幅が、５００μｍ〜１０μｍである、請求項１に記載の光透過性導電性フィルム。
【請求項３】
前記網目構造を構成する線が、溝で形成されている、請求項１又は２に記載の光透過性導電性フィルム。
【請求項４】
さらに、
（Ｄ）アンダーコート層
を含有し、
前記光透過性支持層（Ａ）の一方の面に、前記中間層（Ｂ）を介して配置されている前記光透過性導電層（Ｃ）が、少なくとも前記アンダーコート層（Ｄ）を介して該中間層（Ｂ）に配置されている、請求項１〜３のいずれか一項に記載の光透過性導電性フィルム。
【請求項５】
前記アンダーコート層（Ｄ）の厚さが、３〜１００ｎｍである、請求項４に記載の光透過性導電性フィルム。 
【発明の詳細な説明】
【技術分野】
【０００１】
本発明は、光透過性導電性フィルムに関する。
【背景技術】
【０００２】
タッチパネルに搭載される光透過性導電性フィルムとして、プラスチック等からなる光透過性支持層の少なくとも一方の面に、直接又は他の層を介して、酸化インジウムスズ（ＩＴＯ）等を含有する光透過性導電層を配置した光透過性導電性フィルムが数多く用いられている。
【０００３】
上記のフィルムは、光透過性導電層（あるいはさらにその上に層が存在する場合はその層も含めて）をエッチング処理によってパターン化した上で使用されることが多い。このようなフィルムは、光透過性導電層側のフィルム表面の上部から見たときに、光透過性導電層（あるいはその上層）が表面に存在する領域（パターン領域）と、同層が存在せずその下層が露出している領域（エッチング領域）が観察される。パターン形状は例えば短冊状である。このようなフィルムにおいては、パターン形状が視認されてしまう、いわゆる骨見え現象が生じることが知られている。
【０００４】
このような骨見え現象は、複数の要因により引き起こされる事象ではあるが、一因としてエッチング加工により引き起こされる局所的変形が寄与していると考えられている。
【０００５】
この骨見え現象を抑制する目的で、すなわち局所的変形自体を抑制する目的で、フィルムの基材となる光透過性支持層として十分に厚いもの（例えば１８８μｍ程度）を用いることや、別のフィルムをさらに貼り合わせること等が提案されている。しかしながら、近年はフィルムの薄型軽量化（例えば５０μｍ程度）が求められており、そのような手段は採用できない状況にある。
【０００６】
そこで、骨見え現象を抑制する目的で、基板の透明導電層を形成する側の面にコーティング層を設けることにより、屈折率差を小さくして、エッチング領域の見え方の差を小さくする方法が提案されている（特許文献１）。
【先行技術文献】
【特許文献】
【０００７】
【特許文献１】国際公開第２００６／１２６６０４号
【発明の概要】
【発明が解決しようとする課題】
【０００８】
本発明は、光透過性導電層がパターン化された際の骨見え現象が従来よりも抑制された光透過性導電性フィルムを提供することを課題とする。
【課題を解決するための手段】
【０００９】
本発明者らは、鋭意検討を重ね、光透過性導電層が中間層を介して光透過性支持層に配置されているような光透過性導電性フィルムにおいて、中間層として表面に特徴的な網目構造を有するものを用い、かつその網目構造と光透過性導電層が互いに対向するような向きに配置することにより、光透過性導電層をパターン化した光透過性導電性フィルムにおいて、骨見え現象を改善できることを見出した。      
【００１０】
本発明は、これらの新たな知見に基づいてさらに種々の検討を重ねることにより完成されたものであり、次に掲げるものである。
項１．
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
少なくとも一つの前記光透過性導電層（Ｃ）が、前記光透過性支持層（Ａ）の少なくとも一方の面に、少なくとも中間層（Ｂ）を介して配置されている光透過性導電性フィルムであって、
前記中間層（Ｂ）の前記光透過性導電層（Ｃ）と対向する面の表面形状が以下の特性を示すことを特徴とする光透過性導電性フィルム：
白色干渉顕微鏡により測定された表面形状を微分解析した微分画像において、
不規則な網目構造が得られ、かつ
以下の工程（１）〜（３）により求められる平均直径Ｚが、３０μｍ〜２００μｍである：（１）該網目によって囲まれる領域に内接する真円を、直径が最大となり、かつ複数の真円を配置できるときは境界内に最も密に充填されるように配置する工程；
（２）前記工程（１）により配置された真円の群の合計面積（Ｘ）を求め、該真円のうち直径が小さいものから順に、それらの合計面積（Ｙ）が前記合計面積（Ｘ）の２０％を超えるまで並べる工程；及び
（３）前記（２）により並べられた真円の群を除外した、残りの真円の群の直径を算術平均して平均直径Ｚを求める工程。
項２．
前記網目構造を構成する線の幅が、５００μｍ〜１０μｍである、項１に記載の光透過性導電性フィルム。
項３．
前記網目構造を構成する線が、溝で形成されている、項１又は２に記載の光透過性導電性フィルム。
項４．
さらに、
（Ｄ）アンダーコート層
を含有し、
前記光透過性支持層（Ａ）の一方の面に、前記中間層（Ｂ）を介して配置されている前記光透過性導電層（Ｃ）が、少なくとも前記アンダーコート層（Ｄ）を介して該中間層（Ｂ）に配置されている、項１〜３のいずれか一項に記載の光透過性導電性フィルム。
項５．
前記アンダーコート層（Ｄ）の厚さが、３〜１００ｎｍである、項４に記載の光透過性導電性フィルム。
【発明の効果】
【００１１】
本発明によれば、光透過性導電層をパターン化した光透過性導電性フィルムにおいて、骨見え現象を改善できる。
【図面の簡単な説明】
【００１２】
【図１】光透過性支持層（Ａ）の片面に、中間層（Ｂ）及び光透過性導電層（Ｃ）がこの順で配置されている、本発明の光透過性導電性フィルムを示す断面図である。
【図２】光透過性支持層（Ａ）の両面に、中間層（Ｂ）及び光透過性導電層（Ｃ）がこの順で配置されている、本発明の光透過性導電性フィルムを示す断面図である。
【図３】光透過性支持層（Ａ）の一方の面に、第一の中間層（Ｂ）及び光透過性導電層（Ｃ）がこの順で配置されており、かつ、他方の面に、第二の中間層（Ｂ）が直接配置されている、本発明の光透過性導電性フィルムを示す断面図である。
【図４】本発明の中間層（Ｂ）の表面形状を白色干渉顕微鏡により測定した結果を示す図面である。
【図５】図４の図面を微分解析した微分画像である。
【図６】本発明の中間層（Ｂ）の表面形状を評価する方法において、微分画像において真円を配置する様子を示す図である。
【図７】本発明の中間層（Ｂ）の表面形状を評価する方法において、真円の直径の平均値の求め方を示した図である。
【図８】光透過性支持層（Ａ）の片面に、中間層（Ｂ）、アンダーコート層（Ｄ）及び光透過性導電層（Ｃ）がこの順で配置されている、本発明の光透過性導電性フィルムを示す断面図である。
【図９】光透過性支持層（Ａ）の両面に、中間層（Ｂ）、アンダーコート層（Ｄ）及び光透過性導電層（Ｃ）がこの順で配置されている、本発明の光透過性導電性フィルムを示す断面図である。
【図１０】光透過性支持層（Ａ）の一方の面に、第一の中間層（Ｂ）、アンダーコート層（Ｄ）及び光透過性導電層（Ｃ）がこの順で互いに隣接して配置されており、かつ他方の面に、第二の中間層（Ｂ）が直接配置されている、本発明の光透過性導電性フィルムを示す断面図である。
【発明を実施するための形態】
【００１３】
１．  光透過性導電性フィルム
本発明の光透過性導電性フィルムは、
（Ａ）光透過性支持層； 
（Ｂ）中間層；及び
（Ｃ）光透過性導電層
を含有し、
前記中間層（Ｂ）が、前記光透過性支持層（Ａ）の少なくとも一方の面に、直接又は一以上の他の層を介して配置されており、かつ
少なくとも一つの前記光透過性導電層（Ｃ）が、前記光透過性支持層（Ａ）の少なくとも一方の面に、少なくとも中間層（Ｂ）を介して配置されている光透過性導電性フィルムであって、
前記中間層（Ｂ）の前記光透過性導電層（Ｃ）と対向する面の表面形状が以下の特性を示すことを特徴とする光透過性導電性フィルム：
白色干渉顕微鏡により測定された表面形状を微分解析した微分画像において、
不規則な網目構造が得られ、かつ
以下の工程（１）〜（３）により求められる平均直径Ｚが、３０μｍ〜２００μｍである：
（１）該網目によって囲まれる領域に内接する真円を、直径が最大となり、かつ複数の真円を配置できるときは境界内に最も密に充填されるように配置する工程；
（２）前記工程（１）により配置された真円の群の合計面積（Ｘ）を求め、該真円のうち直径が小さいものから順に、それらの合計面積（Ｙ）が前記合計面積（Ｘ）の２０％を超えるまで並べる工程；及び
（３）前記（２）により並べられた真円の群を除外した、残りの真円の群の直径を算術平均して平均直径Ｚを求める工程。
【００１４】
本発明において「光透過性」とは、光を透過させる性質を有する（ｔｒａｎｓｌｕｃｅｎｔ）ことを意味する。「光透過性」には、透明（ｔｒａｎｓｐａｒｅｎｔ）が含まれる。「光透過性」とは、例えば、全光線透過率が８０％以上、好ましくは８５％以上、より好ましくは８７％以上である性質をいう。本発明において全光線透過率は、ヘーズメーター（日本電色社製、商品名：ＮＤＨ−２０００、またはその同等品）を用いてＪＩＳ−Ｋ−７１０５に基づいて測定する。
【００１５】
本明細書において、光透過性支持層（Ａ）の一方の面に配置される複数の層のうち二つの層の相対的な位置関係について言及する場合、光透過性支持層（Ａ）を基準にして、光透過性支持層（Ａ）からの距離が大きい一方の層を「上の層」等といい、光透過性支持層（Ａ）からの距離が小さい他方の層を「下の層」等ということがある。
【００１６】
以下の各層についての説明箇所において特に明記されていない限り、本発明において、各層の厚さは、市販の反射分光膜厚計（大塚電子、ＦＥ−３０００（製品名）、又はその同等品）を用いて求める。又は、代替的に、市販の透過型電子顕微鏡を用いた観察により求めてもよい。具体的には、ミクロトーム又は収束イオンビームなどを用いて光透過性導電性フィルムをフィルム面に対して垂直方向に薄く切断し、その断面を観察する。
【００１７】
図１に、本発明の光透過性導電性フィルムの一態様を示す。この態様では、光透過性支持層（Ａ）の一方の面に、中間層（Ｂ）及び光透過性導電層（Ｃ）がこの順で配置されている。
【００１８】
図２に、本発明の光透過性導電性フィルムの別の態様を示す。この態様では、光透過性支持層（Ａ）の両方の面に、中間層（Ｂ）及び光透過性導電層（Ｃ）がこの順で配置されている。
【００１９】
１．１  光透過性支持層（Ａ）
本発明において光透過性支持層とは、光透過性導電層を含有する光透過性導電性フィルムにおいて、光透過性導電層を含有する層を支持する役割を果たすものをいう。光透過性支持層（Ａ）としては、特に限定されないが、例えば、タッチパネル用光透過性導電性フィルムにおいて、光透過性支持層として通常用いられるものを用いることができる。
【００２０】
光透過性支持層（Ａ）の素材は、特に限定されないが、例えば、各種の有機高分子等を挙げることができる。有機高分子としては、特に限定されないが、例えば、ポリエステル系樹脂、アセテート系樹脂、ポリエーテル系樹脂、ポリカーボネート系樹脂、ポリアクリル系樹脂、ポリメタクリル系樹脂、ポリスチレン系樹脂、ポリオレフィン系樹脂、ポリイミド系樹脂、ポリアミド系樹脂、ポリ塩化ビニル系樹脂、ポリアセタール系樹脂、ポリ塩化ビニリデン系樹脂、及びポリフェニレンサルファイド系樹脂等が挙げられる。ポリエステル系樹脂としては、特に限定されないが、例えば、ポリエチレンテレフタレート（ＰＥＴ）、及びポリエチレンナフタレート（ＰＥＮ）等が挙げられる。光透過性支持層（Ａ）の素材は、ポリエステル系樹脂が好ましく、特にＰＥＴが好ましい。光透過性支持層（Ａ）は、これらのうちいずれか単独からなるものであってもよいし、複数種からなるものであってもあってもよい。
【００２１】
光透過性支持層（Ａ）の厚さは、特に限定されないが、例えば、２〜３００μｍの範囲が挙げられる。
【００２２】
１．２  中間層（Ｂ）
本発明の光透過性導電性フィルムは、光透過性支持層（Ａ）の少なくとも一方の面に、直接又は一以上の他の層を介して中間層（Ｂ）が配置されている。
【００２３】
光透過性支持層（Ａ）の両方の面に、中間層（Ｂ）がそれぞれ、直接配置されていてもよい（図３）。
【００２４】
中間層（Ｂ）は、前記光透過性導電層（Ｃ）と対向する面の表面形状が以下の特性を示すことを特徴とする：
白色干渉顕微鏡により測定された表面形状を微分解析した微分画像において、
不規則な網目構造が得られ、かつ
以下の工程（１）〜（３）により求められる平均直径Ｚが、３０μｍ〜２００μｍである：（１）該網目によって囲まれる領域に内接する真円を、直径が最大となり、かつ複数の真円を配置できるときは境界内に最も密に充填されるように配置する工程；
（２）前記工程（１）により配置された真円の群の合計面積（Ｘ）を求め、該真円のうち直径が小さいものから順に、それらの合計面積（Ｙ）が前記合計面積（Ｘ）の２０％を超えるまで並べる工程；及び
（３）前記（２）により並べられた真円の群を除外した、残りの真円の群の直径を算術平均して平均直径Ｚを求める工程。
【００２５】
図４及び図５に、上記特性を示す中間層（Ｂ）の表面を白色干渉顕微鏡により測定した表面形状の一例、及びその表面を微分解析した微分画像がそれぞれ示してある。図４には、観察エリアの広さ（Ｘ軸方向及びＹ軸報告）、及び当該表面において観察される溝の深さが色相ダイアグラムで示してある。
【００２６】
図６に、上記工程（１）により真円を配置しているところの模式図を示す。
【００２７】
また、図７に、上記工程（２）により真円を並べているところの模式図を示す。
【００２８】
中間層（Ｂ）の測定しようとする表面が露出していない場合、上記工程（１）〜（３）による測定の事前に、必要に応じて、予め上側に配置されている層を除去することができる。特に限定されないが、例えば、エッチング処理によって上層を除去してもよい。エッチング処理は、特に限定されないが、例えば、以下のようにして行うことができる。光透過性導電性フィルムを２０％塩酸に浸漬し、表面抵抗が計測不能になるまでエッチング処理を続ける。
【００２９】
白色干渉顕微鏡による表面形状の測定は、特に限定されないが、非接触表面・層断面形状計測システムを使用して行うことができる。特に限定されないが、そのようなシステムとして、例えば、株式会社菱化システムが製造・販売するＶｅｒｔＳｃａｎ（登録商標）２．０を用いて行うこともできる。これらの機器を使用するうえでは、特に限定されないが、通常は添付されているマニュアルに従うが、必要に応じて使用方法を適宜改変してもよい。
【００３０】
表面抵抗は、表面抵抗計（ＭＩＴＳＵＢＩＳＨＩ  ＣＨＥＭＩＣＡＬ  ＡＮＡＬＹＴＥＣＨ社製、商品名：Ｌｏｒｅｓｔａ−ＥＰ）を用いて、４端子法により測定した。
【００３１】
なお、中間層（Ｂ）の表面にアンダーコート層等の数十ナノメートルの厚さの他の層が存在する場合は、当該他の層を除去せずにそのまま当該他の層で覆われた表面形状を測定してもよい。
【００３２】
前記網目構造は、特に限定されないが、網目構造を構成する線の幅が、５００μｍ〜１０μｍであればより好ましい。
【００３３】
前記網目構造は、特に限定されないが、網目構造を構成する線が溝で形成されていてもよいし、山で形成されていてもよい。
【００３４】
特に限定されないが、中間層（Ｂ）は、いわゆるハードコート層と呼ばれる層としての機能と構成を有するものであってもよい。
【００３５】
好ましくは、中間層（Ｂ）は、微粒子、及びバインダー成分を含有する。
【００３６】
前記微粒子としては、特に限定されないが、好ましくは透明有機高分子粒子、透明無機粒子及び有機無機ハイブリッド粒子等を使用できる。
【００３７】
バインダー成分としては、特に限定されないが、例えば、アクリル系樹脂、シリコーン系樹脂、メラミン系樹脂及びアルキド系樹脂；並びにシリカ、ジルコニア、チタニア及びアルミナ等のコロイド粒子等が挙げられる。中間層（Ｂ）は、これらのうちいずれか単独をバインダー成分として含有していてもよいし、複数種をバインダー成分として含有していてもよい。
【００３８】
上記において、前記微粒子及び前記バインダー成分の屈折率差が０．１以下であれば好ましい。屈折率差がこの範囲内にあれば、光を透過させた際に、フィルム全面に渡り均一な透過光が得られるため好ましい。屈折率差がこの範囲内となるように適宜材料を選択すればよい。
【００３９】
中間層（Ｂ）は、本発明の効果が奏される限り特に限定されないが、前記微粒子に加えてその他の成分をさらに含有していてもよい。その他の成分としては、本発明の効果が奏される限り特に限定されないが、例えば、アクリル系樹脂、シリコーン系樹脂、メラミン系樹脂及びアルキド系樹脂；並びにシリカ、ジルコニア、チタニア及びアルミナ等のコロイド粒子、ケイ素系有機無機ハイブリッド高分子等が挙げられる。中間層（Ｂ）は、前記微粒子に加えて、これらのうちいずれか単独をさらに含有していてもよいし、複数種をさらに含有していてもよい。
【００４０】
中間層（Ｂ）の厚さは、０．５〜５μｍであり、好ましくは１〜４μｍ、より好ましくは１〜３μｍである。中間層（Ｂ）の厚さが０．５μmよりも大きいと、粒子を含んでいる場合は粒子が脱落しにくくなるという利点が得られる。また、中間層（Ｂ）の厚さが５μmよりも小さいと、突起高さの均一性が高まるという利点が得られる。
【００４１】
本発明において、中間層（Ｂ）の厚さは、次のようにして測定する。透過型電子顕微鏡観察により求める。具体的には、ミクロトーム又は収束イオンビームなどを用いて光透過性導電性フィルムを薄く切断して、その断面を観察する。
【００４２】
中間層（Ｂ）は、他のさらなる機能を兼ね備える層とすることもできる。例えば、光学調整層としての機能を同時に中間層（Ｂ）に付与してもよい。この場合、中間層（Ｂ）が例えば、上方が低屈折領域、下方に高屈折率領域がそれぞれ配置されている、境界が明瞭でなくてもよい多層構造を有するものであってもよい。
【００４３】
中間層（Ｂ）を下地となる層の上に配置する方法としては、特に限定されないが、例えば、フィルムに原料を塗布したうえで、熱で硬化する方法、及び紫外線や電子線などの活性エネルギー線で硬化する方法等が挙げられる。生産性の点で、紫外線により硬化する方法が好ましい。
【００４４】
より具体的には、中間層（Ｂ）が前記バインダー成分及び前記微粒子を含有する場合は以下のようにして下地となる層の上に中間層（Ｂ）を配置することができる。
（１）前記バインダー成分及び前記微粒子を含有する原料を用いて前記中間層（Ｂ）を形成する工程を含有する方法により配置することができる。前記工程（１）において、下地となる層の上に前記原料を塗布することにより前記中間層（Ｂ）を形成することがより好ましい。
【００４５】
あるいは、前記のような微粒子を使用せず、インプリント等の方法により所望の突起を中間層（Ｂ）の表面に設けることもできる。
【００４６】
１．３  光透過性導電層（Ｃ）
光透過性導電層（Ｃ）は、光透過性支持層（Ａ）の一方の面に、直接又は一以上の他の層を介して配置されている。
【００４７】
本発明において光透過性導電層とは、電気を導通しかつ可視光を透過する役割を果たすものをいう。光透過性導電層（Ｃ）としては、特に限定されないが、例えば、タッチパネル用光透過性導電性フィルムにおいて光透過性導電層として通常用いられるものを用いることができる。
【００４８】
光透過性導電層（Ｃ）の素材は、特に限定されないが、例えば、酸化インジウム、酸化亜鉛、酸化錫及び酸化チタン等が挙げられる。光透過性導電層（Ｃ）としては、透明性と導電性を両立する点で酸化インジウムにドーパントをドープしたものを含む光透過性導電層が好ましい。光透過性導電層（Ｃ）は、酸化インジウムにドーパントをドープしたものからなる光透過性導電層であってもよい。ドーパントとしては、特に限定されないが、例えば、酸化スズ及び酸化亜鉛、並びにそれらの混合物等が挙げられる。
【００４９】
光透過性導電層（Ｃ）の素材として酸化インジウムに酸化スズをドープしたものを用いる場合は、酸化インジウム（ＩＩＩ）（Ｉｎ２Ｏ３）に酸化スズ（ＩＶ）（ＳｎＯ２）をドープしたもの（ｔｉｎ−ｄｏｐｅｄ  ｉｎｄｉｕｍ  ｏｘｉｄｅ；ＩＴＯ）が好ましい。この場合、ＳｎＯ２の添加量としては、特に限定されないが、例えば、１〜１５重量％、好ましくは２〜１０重量％、より好ましくは３〜８重量％等が挙げられる。また、ドーパントの総量が左記の数値範囲を超えない範囲で、酸化インジウムスズにさらに他のドーパントが加えられたものを光透過性導電層（Ｃ）の素材として用いてもよい。左記において他のドーパントとしては、特に限定されないが、例えばセレン等が挙げられる。
【００５０】
光透過性導電層（Ｃ）は、上記の各種素材のうちいずれか単独からなるものであってもよいし、複数種からなるものであってもあってもよい。
【００５１】
光透過性導電層（Ｃ）は、特に限定されないが、結晶体若しくは非晶質体、又はそれらの混合体であってもよい。
【００５２】
光透過性導電層（Ｃ）を配置する方法は、湿式及び乾式のいずれであってもよく、特に限定されない。光透過性導電層（Ｃ）を配置する方法の具体例として、例えば、スパッタリング法、真空蒸着法、イオンプレーティング法、ＣＶＤ法及びパルスレーザーデポジション法等が挙げられる。
【００５３】
１．４  アンダーコート層（Ｄ）
本発明の光透過性導電性フィルムは、光透過性支持層（Ａ）の光透過性導電層（Ｃ）が配置されている面に、直接又は一以上の他の層を介してアンダーコート層（Ｄ）が配置されていてもよい。アンダーコート層（Ｄ）が配置されている場合、少なくとも一方の前記光透過性導電層（Ｃ）が、少なくとも前記アンダーコート層（Ｄ）及び中間層（Ｂ）を介して前記光透過性支持層（Ａ）の前記面に配置されている。この場合、少なくとも一方の前記光透過性導電層（Ｃ）が、前記アンダーコート層（Ｄ）に隣接して配置されていてもよい。また、この場合、アンダーコート層（Ｄ）は通常、中間層（Ｂ）よりも光透過性導電層（Ｃ）に近い側に配置されている。
【００５４】
図８に、本発明の光透過性導電性フィルムの一態様を示す。この態様では、光透過性支持層（Ａ）の一方の面に、中間層（Ｂ）、アンダーコート層（Ｄ）及び光透過性導電層（Ｃ）がこの順で互いに隣接して配置されている。
【００５５】
図９に、本発明の光透過性導電性フィルムの一態様を示す。この態様では、光透過性支持層（Ａ）の両面に、中間層（Ｂ）、アンダーコート層（Ｄ）及び光透過性導電層（Ｃ）がこの順で互いに隣接して配置されている。
【００５６】
図１０に、本発明の光透過性導電性フィルムの一態様を示す。この態様では、光透過性支持層（Ａ）の一方の面に、第一の中間層（Ｂ）、アンダーコート層（Ｄ）及び光透過性導電層（Ｃ）がこの順で互いに隣接して配置されており、他方の面に、第二の中間層（Ｂ）が直接配置されている。
【００５７】
アンダーコート層（Ｄ）の素材は、特に限定されないが、例えば、誘電性を有するものであってもよい。アンダーコート層（Ｄ）の素材としては、特に限定されないが、例えば、酸化ケイ素、窒化ケイ素、酸窒化ケイ素、炭化ケイ素、シリコンアルコキシド、アルキルシロキサン及びその縮合物、ポリシロキサン、シルセスキオキサン、並びにポリシラザン等が挙げられる。アンダーコート層（Ｄ）は、これらのうちいずれか単独からなるものであってもよいし、複数種からなるものであってもあってもよい。酸化ケイ素を含有する光透過性アンダーコート層が好ましく、酸化ケイ素からなる光透過性アンダーコート層がより好ましい。
【００５８】
アンダーコート層（Ｄ）は、一層が配置されていてもよい。あるいは二層以上が互いに隣接して、または他の層を介して互いに離間して配置されていてもよい。
【００５９】
アンダーコート層（Ｄ）の一層あたりの厚さは、１５〜４０ｎｍ等が挙げられる。二層以上が互いに隣接して配置されている場合は互いに隣接している全てのアンダーコート層（Ｄ）の合計厚さが上記範囲内であればよい。左記の例示列挙においては後出のものが前出のものよりも好ましい。
【００６０】
アンダーコート層（Ｄ）を配置する方法としては、湿式及び乾式のいずれでもよく、特に限定されないが、湿式としては例えば、ゾル−ゲル法、及び微粒子分散液若しくはコロイド溶液を塗布する方法等が挙げられる。アンダーコート層（Ｄ）を配置する方法として、乾式としては、例えば、スパッタリング法、イオンプレーティング法、真空蒸着法又はパルスレーザーデポジション法により隣接する層上に積層する方法等が挙げられる。
【００６１】
１．５  その他の層
本発明の光透過性導電性フィルムは、光透過性支持層（Ａ）の中間層（Ｂ）及び光透過性導電層（Ｃ）が配置されている側の面に、アンダーコート層（Ｄ）及び少なくとも１種のその他の層（Ｅ）からなる群より選択される少なくとも１種の層がさらに配置されていてもよい。
【００６２】
その他の層（Ｅ）としては、特に限定されないが、例えば、接着層等が挙げられる。
【００６３】
接着層とは、二層の間に当該二層と互いに隣接して配置され、当該二層間を互いに接着するために配置される層である。接着層としては、特に限定されないが、例えば、タッチパネル用光透過性導電性フィルムにおいて接着層として通常用いられるものを用いることができる。特に限定されないが、例えば、カップリング剤を用いることができる。必要に応じて接着される片方の面又は両方の面に対してより接着性を高める目的でコロナ処理を行ってもよい。
【００６４】
１．６  本発明の光透過性導電性フィルムの用途
本発明の光透過性導電性フィルムは、タッチパネルのために好ましく用いられる。本発明の光透過性導電性フィルムは、特に、静電容量型タッチパネルのためにより好ましく用いられる。抵抗膜方式タッチパネルの製造のために用いられる光透過性導電性フィルムは一般に表面抵抗率（シート抵抗）が１００〜１，０００Ω／ｓｑ程度は必要であるとされる。これに対して静電容量型タッチパネルの製造のために用いられる光透過性導電性フィルムは一般に表面抵抗率が低いほうが有利である。本発明の光透過性導電性フィルムは、抵抗率が低減されており、これにより、静電容量型タッチパネルの製造のために好ましく用いられる。静電容量型タッチパネルについて詳細は、２で説明する通りである。
【００６５】
２．  本発明の静電容量型タッチパネル
本発明の静電容量型タッチパネルは、本発明の光透過性導電性フィルムを含み、さらに必要に応じてその他の部材を含んでなる。
【００６６】
本発明の静電容量型タッチパネルの具体的な構成例としては、次のような構成が挙げられる。なお、保護層（１）側が操作画面側を、ガラス（５）側が操作画面とは反対側を向くようにして使用される。
（１）保護層
（２）本発明の光透過性導電性フィルム（Ｙ軸方向）
（３）絶縁層
（４）本発明の光透過性導電性フィルム（Ｘ軸方向）
（５）ガラス
本発明の静電容量型タッチパネルは、特に限定されないが、例えば、上記（１）〜（５）、並びに必要に応じてその他の部材を通常の方法に従って組み合わせることにより製造することができる。
【００６７】
３．  本発明の光透過性導電性フィルムの製造方法
本発明の光透過性導電性フィルムは、それぞれの層について説明した通りそれぞれの層を配置することにより製造することができる。例えば、光透過性支持層（Ａ）の光透過性導電層（Ｃ）が配置されている側の面に、下層側から順次配置させてもよいが、配置の順番は特に限定されない。例えば、最初に光透過性支持層（Ａ）ではない層（例えば、光透過性導電層（Ｃ））の一方の面に他の層を配置させてもよい。あるいは、一方で２種以上の層を互いに隣接するように配置させることにより１種の複合層を得てから、又はそれと同時に、他方で同様に２種以上の層を互いに隣接するように配置させることにより１種の複合層を得て、これらの２種の複合層をさらに互いに隣接するように配置させてもよい。
【実施例】
【００６８】
以下に実施例を掲げて本発明をさらに詳しく説明するが、本発明はこれら実施例のみに限定されるものではない。
１．実施例１
１．１  ハードコート用材料の調製
光重合剤含有アクリル系オリゴマーにメチルイソブチルケトン（ＭＩＢＫ）を混合して固形分濃度４０重量％の塗液を調製した。
１．２  ハードコートフィルムの作成
厚さ５０μｍのＰＥＴフィルム（三菱樹脂製ダイアホイル）の一方の面に１．１で調整した塗液を、バーコーターを用いて塗工し、その塗工膜を、ドライヤーオーブンを用いて、１００℃×１分の条件で加熱乾燥した。次いで、乾燥後の塗工膜に対して紫外線を照射することにより（照射量：３００ｍＪ／ｃｍ２）、ＰＥＴフィルム上に厚さ約１μｍのハードコートを設けた。
【００６９】
ＰＥＴフィルムの他方の面に対しても同一の作業を施すことにより、ＰＥＴフィルムの両面に厚さ約１μｍのハードコートが設けられてなるハードコートフィルムを得た。
１．３  低屈折率層（低屈層）の成膜
得られたハードコートフィルムの一方の面にＳｉ(ボロンドープ)からなるスパッタリング用ターゲット材料を用いて反応性スパッタリングで成膜した。具体的にはチャンバー内を５×１０−４Ｐａ以下となるまで真空排気した後にＡｒガスとＯ２ガスを２：１で投入しチャンバー内圧力を０．２Ｐａとしスパッタリングを実施した。
１．５  透明導電層の成膜
酸化インジウム：９５重量％及び酸化スズ：５重量％からなる焼結体材料をターゲット材として用いて、ＤＣマグネトロンスパッタリング法により、低屈折率層の全面を覆う透明導電層を形成した。具体的には、チャンバー内を５×１０−４Ｐａ以下となるまで真空排気した後に、かかるチャンバー内にＡｒガス：９５％及び酸素ガス：５％からなる混合ガスを導入し、チャンバー内圧力を０．２〜０．３Ｐａとしてスパッタリングを実施した。尚、最終的に得られる透明導電層の膜厚が２０ｎｍとなるように、スパッタリングを実施した。得られた膜を１５０℃で１時間熱処理した後のシート抵抗値は１５０Ω/□であった。
１．６  エッチング処理
得られた透明導電層上にパターン化されたフォトレジスト膜を形成した後、フィルム全体を２５℃のＨＣｌ／ＨＮＯ３／Ｈ２Ｏ混合溶液［ＨＣｌ：ＨＮＯ３：Ｈ２Ｏ＝２０：１：３０(体積比))の溶液に１０分間、浸漬することにより、パターン開口部及びパターン部からなる透明導電層を最表面に有する透明導電性フィルムを得た。
１．７  骨見え評価
パターンニングしたフィルムの骨身えの見え方を目視で評価を実施した。
【００７０】
パターンが目視でほとんど確認出来ない場合を〇、僅かに確認出来る場合を△、はっきりと確認出来る場合を×とした。
２．実施例２
ハードコートフィルムの作成時の乾燥温度を１２０℃としてそれ以外は実施例１と同じとした。
３．比較例１
ハードコートフィルム作成時の乾燥温度を７０℃としたそれ以外は実施例１と同じにした。
【００７１】
実施例及び比較例でそれぞれ得られたフィルムの評価結果を表１に示す。
【００７２】
【表１】
0006475461.tif 000002
【符号の説明】
【００７３】
１        光透過性導電性フィルム
１１      光透過性支持層（Ａ）
１２      中間層（Ｂ）
１３      光透過性導電層（Ｃ）
１４      アンダーコート層（Ｄ）
１５      中間層（Ｂ）の下層（光透過性支持層（Ａ）であってもよい）
【図１】
0006475461.tif 000003
【図２】
0006475461.tif 000004
【図３】
0006475461.tif 000005
【図４】
0006475461.tif 000006
【図５】
0006475461.tif 000007
【図６】
0006475461.tif 000008
【図７】
0006475461.tif 000009
【図８】
0006475461.tif 000010
【図９】
0006475461.tif 000011
【図１０】
0006475461.tif 000012